(57)【要約】本発明はチャンネル（２）の第１のネットワークを有するモノリス状物体（１）を含む触媒担体に関する。本発明によれば、この担体は配置において少くとも１つのチャンネル（３）の追加ネットワークを含み、それにより各ネットワークのチャンネル（２，３）が互いに交差する。
2004533314.tif 000002
【特許請求の範囲】
【請求項１】
チャンネル（２）の第１ネットワークを有するモノリス状物体（１）を含む触媒担体であって、一配置においてチャンネル（３）の少くとも一つの追加のネットワークを含み、それによってネットワークのチャンネル（２，３）が互いに交差することを特徴とする前記媒体担体。
【請求項２】
第１のネットワークのチャンネル（２）の断面が追加のネットワークのチャンネル（３）の断面と異なることを特徴とする、請求項１記載の触媒担体。
【請求項３】
第１のネットワークのチャンネル（２）の密度が追加ネットワークのチャンネル（３）の密度と異なることを特徴とする、請求項１又は２に記載の触媒担体。
【請求項４】
少くとも２つの交差するチャンネルネットワークの方向軸が１０〜１７０°範囲の角度をなすことを特徴とする、請求項１ないし３のいずれか１項に記載の触媒担体。
【請求項５】
少くとも２つの交差するネットワークにそれぞれ属するチャンネルの開口断面積比が１〜１００００の範囲にあることを特徴とする、請求項１ないし４のいずれか１項に記載の触媒担体。
【請求項６】
第１のネットワークに属する小さな断面のチャンネルの数の、少くとも１つの第２の交差するネットワークに属するより大きな断面のチャンネルの数の比が０．００１〜１０００の範囲にあることを特徴とする、請求項１ないし５のいずれか１項に記載の触媒担体。
【請求項７】
少くとも１つのネットワークのチャンネル（２，３）が連続で直線的な構成を有することを特徴とする、請求項１ないし６のいずれか１項に記載の触媒担体。
【請求項８】
セラミック材料からなるモノリス構造を含むことを特徴とする、請求項１ないし７のいずれか１項に記載の触媒担体。
【請求項９】
金属材料からなるモノリス構造を含むことを特徴とする、請求項１ないし７のいずれか１項に記載の触媒担体。
【請求項１０】
複合材料からなるモノリス構造を含むことを特徴とする、請求項１ないし７のいずれか１項に記載の触媒担体。
【請求項１１】
合成材料からなるモノリス構造を含むことを特徴とする、請求項１ないし７のいずれか１項に記載の触媒担体。
【請求項１２】
蜂の巣タイプの構造を有するモノリス構造を含むことを特徴とする、請求項８ないし１１のいずれか１項に記載の触媒担体。
【請求項１３】
フォームの形のモノリス構造を含むことを特徴とする、請求項８ないし１１のいずれか１項に記載の触媒担体。
【請求項１４】
繊維の形のモノリス構造を含むことを特徴とする、請求項８ないし１１のいずれか１項に記載の触媒担体。
【請求項１５】
ガス／ガス触媒反応用に請求項１ないし１４のいずれか１項に記載の触媒担体を含むことを特徴とする、少くとも１つの触媒を担うモノリス担体を含む触媒反応器。
【請求項１６】
液／液触媒反応用に請求項１ないし１４のいずれか１項に記載の触媒担体を含むことを特徴とする、少くとも１つの触媒を担うモノリス担体を含む触媒反応器。
【請求項１７】
液／ガス触媒反応用に請求項１ないし１４のいずれか１項に記載の触媒担体を含むことを特徴とする、少くとも１つの触媒を担うモノリス担体を含む触媒反応器。
【請求項１８】
内燃機関の燃焼から生じる流体用の触媒反応に使用されることを特徴とする、請求項１５に記載の触媒反応器。
【請求項１９】
以下を特徴とする、モノリス状物体を含む触媒担体の製造方法：
−  モノリス状物体がチャンネルの第１ネットワークと一緒につくられる。
−  モノリス状物体の構成材料が少くとも１つの触媒で含浸される。
−  少くとも１つの追加ネットワークのチャンネルが、それぞれのネットワークのチャンネルが互いに交差する配置で同じ状物体に形成される。
【請求項２０】
第１のネットワーク及び少くとも１つの追加チャンネルネットワークが同時に形成されることを特徴とする、請求項１９に記載の方法。
【請求項２１】
モノリス状物体の構成材料が前記状物体の製造に先立って触媒で含浸されることを特徴とする、請求項１９に記載の方法。
【発明の詳細な説明】
【技術分野】
【０００１】
本発明は、交差するチャンネルネットワークを有するモノリス型の触媒担体に関し、さらにこのような担体を含む触媒及びその触媒担体の製造方法に関する。さらに詳しくは、接触反応に使用され、その構造特性によってこの担体中を流れるガス状及び／又は液状反応物の転化の触媒活性に有利な流体力学的に特殊な流動方式を提供する担体に関する。
【背景技術】
【０００２】
火力発電所又は内燃機関（主として自動車の）によって排出されるような排ガスの接触式スクラビングにおいてよく知られているように、使用する触媒は一般にセラミック又は金属材料でつくられたモノリス状の担体上に堆積される。
【０００３】
これらの担体は一般に一次元、一方向チャンネルの単一ネットワークを有するモノリス状物体を得るため、セラミックの押出し又は波型金属ストリップの巻き取り又はシート金属の重ね合わせによってつくられる。
【０００４】
処理される流体はしたがってこの担体中に存在するチャンネルを通って流れ、この流体の成分がこれらのチャンネル中に存在する触媒相と接触して反応する。
【０００５】
このような担体は多くの利点を有するけれども、依然として改良の余地がある。
【０００６】
実際、このような担体上に調製された触媒の反応成績は、反応物の触媒相との接触時間が処理工程の最後に「きれいな」流体を得るには充分でないため、必ずしも満足のいくものではない。
【発明の開示】
【発明が解決しようとする課題】
【０００７】
本発明は、流体の流動力学に対するこれらの特別な効果のため、反応物の転化に付加的な活性が加えられる触媒反応を与えることができる触媒担体を提供することによって上述の欠点を克服することを目的とする。
【課題を解決するための手段】
【０００８】
したがって、本発明によれば、第１のチャンネルネットワークを有するモノリス状物体を含む触媒担体が、ネットワークのチャンネルが互いに交差する配置にある少くとも別のチャンネルネットワークを含むことを特徴とする。
【０００９】
別の特徴によれば、第１のネットワークチャンネルの断面は別のネットワークチャンネルの断面とは異なっている。
【００１０】
第１のネットワークのチャンネル密度が別のネットワークのチャンネル密度と異なるのが有利である。
【００１１】
好ましくは、交差するチャンネルの少くとも２つのネットワークの方向軸は１０〜１７０°範囲の角度をなす。
【００１２】
それぞれ少くとも２つの交差するネットワークに属するチャンネルの開口断面積の比が１〜１００００の範囲内にあることが有利である。
【００１３】
さらに、第１のネットワークに属する小断面チャンネル数の、少くとも一つの第２の交差するネットワークに属する大きい断面のチャンネル数に対する比は０．００１〜１０００の範囲内にある。
【００１４】
別の特徴によれば、少くとも１つのネットワークのチャンネルは連続的で直線的構造を有する。
【００１５】
その他に、触媒担体はセラミック材料からなるモノリス構造を含む。
【００１６】
ある変形では、この触媒担体は金属材料からなるモノリス構造を含む。
【００１７】
別の変形では、触媒担体は複合物及び／又は合成物質からなるモノリス構造を含む。
【００１８】
このモノリス構造は蜂の巣、フォーム（発泡物）又は繊維タイプの構造を有している。
【００１９】
第１の実施態様では、このような触媒担体は排ガス洗浄を目的とした触媒に使用されるか又は２つの流体間の触媒反応を目的とした触媒に使用される。
【００２０】
本発明によれば、モノリス状物体を含む触媒担体の製造方法は以下を特徴とする：
−  モノリス状物体は第１のネットワークチャンネルでつくられる。
−  モノリス状物体の構成材料は、少くとも１つの触媒を含浸させられる。
−  少くとも１つの別のチャンネルネットワークが、各ネットワークのチャンネルが互いに交差するような配置で同じ状物体に形成される。
【００２１】
ある変形では、第１のネットワークと少くとも一つの別のチャンネルネットワークが同時に形成される。
【００２２】
別の変形では、モノリス状物体の構成材料が前記物体を形成するに先立って触媒で含浸される。
【００２３】
本発明の他の特徴及び利点は、添付の図面を参照して、非限定的な実施例によって与えられた説明を読むことにより明らかとなるであろう。
【００２４】
図１及び２を参照すると、従来法の触媒担体は、ここでは例として平行六面体の形を有し、かつ、均等、均質に分布した１方向チャンネル２のネットワークを含むモノリス状物体１を含む。
【００２５】
これらのチャンネルはみな同じ開放断面積Ｓ１を有し、このモノリス状物体の一方の面からスタートして反対面に達する実質上直線的にモノリス状物体１を突き通っている。
【００２６】
このモノリスはセラミック、金属、複合又は合成の材料などの各種材料から、蜂の巣、フォーム、織布又は連結繊維（フェルト）構造の形につくることができる。
【００２７】
最も普通に用いられ、また製造費が最も安価なモノリスは、主要成分がおそらくジルコニア（きん青石、ムライト、ムライト−ジルコニア・・・）でドープされたアルミナ、アルミノシリケートであってもよいセラミックでつくられたものである。炭化シリコン及び窒化シリコンは、使用するのがより困難であり、かつより高価な材料である。
【００２８】
セラミックのモノリスは蜂の巣構造とすることができ、すなわちこのものは一方向直線的なチャンネルの均質なネットワークを含む。押出し技術によってつくられて一般に自動車排ガス浄化のための触媒担体として使用されるこれらのモノリスは、幾分大きな断面（チャンネルが正方形タイプの場合、内径０．５〜１．５ｍｍオーダーの）１平方センチメートル当り概略１０〜１００本のチャンネル（１００〜６００ｃｐｓｉ）によって交差することができる。
【００２９】
火力発電プラント排出物浄化などの使用には、一般に異なる材料、より大きなチャンネル断面（１ｃｍ2のオーダー）、及び低いチャンネル密度で同じ構造のモノリスが用いられる。
【００３０】
このタイプのセラミック材料、又は窒化シリコン又は炭化物でつくられるフォームも、合成又は複合材料からつくられるフォームと同様使用できる。
【００３１】
同様に、連結した繊維（フェルトタイプ）又は織布の形の繊維構造のこれら材料も、成型後モノリス担体を得るのに選択できる。
【００３２】
この場合、第１のチャンネルネットワークはフォームのポアー（pore）又は繊維構造のセル（cell）からなり、チャンネルはもはや一方向的でも連続的でもなく、そのサイズは一般により小さい。
【００３３】
金属担体も選ぶことができ、チャンネルネットワークを備えた工業的モノリスが、特に自動車排ガス洗浄用触媒担体としての用途に使用される。
【００３４】
通常使用される材料は“Ｆｅｃｒａｌｌｏｙ”タイプの特殊鋼か又はアルミン酸塩化又はアルミナ化したスチールである。これらのスチールはその組成物中にも又は材料の表面にもアルミニウムを含み、このものは特別な処理後、苛酷な使用条件下（温度、酸化性及び腐蝕性環境）で速すぎる機械的、構造的又は物理化学的劣化から担体を保護するアルミナ薄層を表面に示す。
【００３５】
金属シート（数十ミクロン厚さのシート）又は繊維の形で使用されるこれらの材料は、そのデザイン段階から、チャンネルのネットワークを有するモノリスの製造に導くことができる。最初に波型にされたシートを巻いて蜂の巣構造のモノリスを形成させることができる。これら波型シートは、切断後、単一ネットワークのチャンネルが互いに通じるモノリスを形成するように積み重ねることもできる。数センチメートル長さ及び数十ミリメーター幅の繊維もこれら材料からつくることができる。モノリスはこれら繊維の圧縮と熔接によってつくることができる。
【００３６】
一般に、ウォッシュ・コート（wash-coat）と呼ばれる比表面積の大きな（約５０〜２００ｍ2／ｇ）コート（coat：被覆物）を非常に小さな比表面積（幾何学的図形の表面積に極めて近い）の担体上に堆積させることが望ましい。この堆積は、担体がこのコートで均一に覆われるように１回又は２回以上行われる。１つの方法は担体を使用しようとする製品の懸濁液中に浸漬すること、次いでチャンネルを閉塞させている過剰の材料を吹飛ばして除くこと、及びこのコートを１回以上の乾燥−か焼操作によって担体材料の上に固定させることにある。
【００３７】
触媒の活性元素は一般に遷移金属（Ｃｕ、Ｃｏ、Ｎｉ、Ｆｅ、Ｍｏ、Ｍｎ、・・・）又は高価な貴金属（Ｐｔ、Ｐｄ、Ｒｈ、Ｒｕ、Ｉｒ、Ａｕ、Ａｇ、・・・）である。これらのものは一般に溶解可能な塩（硝酸塩、塩化物、酢酸塩、・・・）の溶液の形で導入される。この操作は、コーティング段階後、被覆されたモノリスの上及び中に溶液をスプレーすることによるドライ含浸又はエクセス含浸又はイオン交換などの、当業者に既知の方法によって行うことができる。これらの活性元素はまた、コーティング段階に先立ってｗａｓｈ−ｃｏａｔを形成する材料上に堆積させることもできる。
【００３８】
従来技術のこの担体によって、出願人は以下の段階にしたがって一連のテストを行った。
・  １０×１０×１０ｃｍのセラミックのモノリス状物体は、密度が６６チャンネル／ｃｍ2（又は４００ｃｐｓｉ）で各チャンネルの開口断面積Ｓ１が約１ｍｍ2であるチャンネル２のネットワークを含む；
・  この担体は、チャンネル２を含んで基体の１Ｌ当り１００ｇの比率のアルミナｗａｓｈ−ｃｏａｔで完全にコーティングされる；
・  次いでモノリスとコートからなる部分に対して白金含量が０．５重量％となるように白金塩溶液をベースとする触媒を含浸させる。
・  システムが完全にシールされていることをチェックしながら、この触媒担体を触媒反応器中に供給する。
・  制御器によって反応器の温度上昇を５℃／分の速度にプログラム化する。
・  図の矢印で示すように、２ｇ／Ｎｍ3のキシレンを含む空気を伴うガスが２０ｍ3／時の流量で反応器内を循環する。
【００３９】
水素炎イオン化検出器を備えた分析器が反応器出口に置かれ、触媒反応後の炭化水素濃度の変遷が連続的にモニターでき（メタン当量で合計炭素の分析）、このようにしてキシレン転化率が決定できる。
【００４０】
これらテストの結果は次のとおりである：
反応器中で温度が上昇すると、キシレンの５０％が酸化される温度（ｌｉｇｈｔ−ｏｆｆ温度、ＴＬＯ）が反応器出口で２４０℃であること、及びｍａｘキシレン転化率が２８５℃の温度で９４％であることが観測できる。
【００４１】
図３は本発明にしたがう触媒担体を示す。
【００４２】
この担体は、図１及び２と関連して説明したのと同じ特性を有する、チャンネル２のネットワーク（以後の説明では、第１のチャンネルネットワークと呼ぶ）を有するモノリス状物体１を含む。
【００４３】
本発明によれば、物体１は第１のネットワークのチャンネルと交差する少くとも１つの追加のチャンネル３のネットワーク、好ましくは少くとも２つづつのネットワークを含んでいる。
【００４４】
チャンネル３は、開口断面積Ｓ２及び第１のネットワークチャンネルのそれとは異なる密度を有するのが好都合である。
【００４５】
あるネットワークに属する小さい断面のチャンネル数の、少くとも交差するネットワークに属する大きな断面のチャンネル数に対する比は０．００１〜１０００の範囲にあることが好ましい。
【００４６】
チャンネル２の第１ネットワークとは違って、少くとも１つの追加のネットワークのチャンネル３は、均一な分布でなく直線的な方向でなくてもよい。
【００４７】
高能率の触媒担体を得るため、大きな断面のチャンネルの開放断面積の、小さな断面のチャンネルの開口断面積に対する比は１および１００００、好ましくは１および５０００、最も好ましくは１および１０００の間の範囲にあり、さらに第１のネットワークに属するチャンネル２の数の、第１のネットワークと交差する追加のネットワークに属するチャンネル３の数に対する比は１および１０００、好ましくは１および５００、最も好ましくは１および１００の間の範囲である。
【００４８】
これらのチャンネルネットワークの夫々には異なる空間的方位があり、互いに少くとも２つづつ交差するこれらネットワークのそれぞれの方向軸は、各ネットワーク間に形成される角度が１０および１７０°、好ましくは３０および１５０°、最も好ましくは６０および１２０°の間の範囲になるように方向づけられる。
【００４９】
それ故、従来法の上述の製品（蜂の巣又はフォーム又は繊維構造を有するセラミック又は金属モノリス状担体）から追加のチャンネルネットワークを創製することは極めてやさしい。
【００５０】
一般に、この追加ネットワークはより低いチャンネル密度と大きな開口断面を有する。
【００５１】
しかしながら、最初のモノリスは大きなチャンネルの第１のネットワークを有するけれども、追加のネットワークはより小さな開口断面のチャンネルであってもよい。
【００５２】
好ましくは、小さな断面のチャンネル数は大きな断面のチャンネル数を超える。
【００５３】
好ましくは、交差するチャンネルの第１のネットワークに属するチャンネルは、同じ開口断面積でモノリス担体の一定面上に均等かつ均質に分布され、そしてモノリス中を好ましくは直線的に貫通している。
【００５４】
他方、担体をつくる際に創製された追加ネットワークに対しては、それに属するチャンネルの開口の幾何学的分布、担体の一定断面上のそれらの分布の等質性及びそれらの直線的プロフィルは不完全であってもよい。
【００５５】
この追加ネットワークは、通常のドリリング法（機械的、電気機械的、レーザー）によって触媒相を堆積させる前又は堆積後のどちらででも容易につくることができるが、モノリスを形成させる際、本発明の仕様に適合する２つ以上のチャンネルネットワークを創製するのに他の方法を進めることもできる。
【００５６】
繊維からなる触媒担体を得る別の様式によれば、繊維は触媒相でコーティングでき、次いでそのチャンネルネットワークとともにモノリス状物体が形成される。
【００５７】
このタイプの新らしい触媒担体によって、出願人は、上述した従来法の担体について一連の比較テストを実施した。
【００５８】
第１の比較テストにしたがい、図１と２に関連して説明したモノリスのような従来法のモノリスは、チャンネル２の第１のネットワークに実質的に垂直に配置され、モノリスの全断面にわたって均一に分布した、０．８５チャンネル／ｃｍ2（６ｃｐｓｉ）の密度と約１２ｍｍ2の開口断面積Ｓ２を有する８５本の４ｍｍ直径のチャンネルからなるチャンネル３の追加ネットワークを創製することによって変更される。
【００５９】
ｗａｓｈ−ｃｏａｔの量及びこの担体上に堆積するプラチナの量は前の触媒に使用したものと同じである。
【００６０】
従来法の担体について行ったテストにおけると同様、触媒担体はそのモノリスを通る、すなわち、チャンネル２の第１のネットワークを通るガス流と同じ方向で反応器中に供給される。同じ操作条件が実験に適用される。
【００６１】
これらの条件の下で、触媒効率に顕著な向上がみられた。
・  ２分の１転化温度の低下：ＴＬＯが２４０℃の代りに２２０℃。
・  キシレンの９４％転化率の温度が２８５℃の代りに２６５℃。
・  キシレンの完全転化の温度が３３５℃。
【００６２】
従来法の担体について行ったテストの結果と異なって、キシレンの完全酸化が得られたことは特筆に値する。
【００６３】
別の比較テストにしたがって、図４に示すように、密度は低いが各チャンネルの開口断面がほぼ１２倍大きいチャンネル３の追加ネットワークを通ってガスが循環するように上述の触媒担体を再度反応器に供給した。
【００６４】
操作条件は上述のそれと同じであり、すなわち流量は２０ｍ3／ｈであった。
【００６５】
触媒の効率は以下の項で高くすら観測されている：
−  ２１０℃の２分の１転化温度（ＴＬＤ）（２４０℃の代りに）、
−  ２２５℃の温度（２８５℃の代りに）に対して９４％転化率、
−  ２６０℃の温度に対してキシレンの完全転化。
【００６６】
図２の触媒と図３の触媒間の効率の相違は、図３の場合、ガスと残留キシレンとの追加的混合が起る、１２ｍｍ2断面のチャンネル３により規則正しい間隔で遮られる１ｍｍ2断面チャンネル２の第１ネットワーク中をガスが循環する、これが転化率を高める利点がある、と云う事実によって説明できる。
【００６７】
同様に、図２の触媒と図４の触媒間の効率差は、チャンネル２と３の間の流体力学的な流動の変化によって分析できる。例えば、ガスの循環が図４のチャンネル３で乱流状態であるならば図２の触媒のチャンネル２中の循環は層流状態であってもよい。
【００６８】
図４の触媒において、１２ｍｍ2の開口断面積を有するチャンネル３は、その周辺に、交差する第１のチャンネルネットワーク２によって生ずるくぼみ（cavity）を備えており、これがチャンネル３の壁の表面をでこぼこにし、前記条件を考えると、ある条件の下で、チャンネル３中にレイノルズ数が２１００以下の乱流状態のガスの循環を生じさせることができる。
【００６９】
したがって、下記の要約表にしたがって：
【００７０】
【表１】
2004533314.tif 000003
【００７１】
触媒担体上に追加チャンネルネットワークの創製は３重の有利な効果を有すると強調することができる：
−  酸化反応のｌｉｇｈｔ−ｏｆｆ温度の著しい低下、
−  最高生成物転化温度の低下、及び
−  転化率増加。
【００７２】
出願人により、ディーゼルエンジンの排ガス触媒をベースとする別の比較テストが実施された。
【００７３】
それ故出願人は、密度が４８チャンネル／ｃｍ2（３００ｃｐｓｉ）で開口断面積がおよそ１ｍｍ2の、触媒を含浸した蜂の巣構造のセラミック担体（１０×１０×１０ｃｍ立方体の形に切取られた担体（全容積：２Ｌ））上に調製された市販の２つのディーゼル酸化触媒を使用した。
【００７４】
これらの２つの立方体は、それぞれの立方体のチャンネルネットワークが互いに連続するように配置されて、エンジンテストベンチに据付けられたシリンダー容量が１９００ｃｍ3のディーゼルエンジンの排ガスライン中に端と端をつないで設置される。
【００７５】
ガス状汚染物質含量の変化を連続的に測定するためのＣＯ（ＩＲ）及びＨＣ（ＦＩＤ）分析器が触媒系の出口に据付けられる。
【００７６】
これらの２つの触媒が、安定化されたエンジン状態、すなわち、エンジンスピードが１７５０ｒｐｍ、触媒入口のガス温度を２４０℃にする最高馬力の３０％に相当するハイドロリックブレーキ負荷でテストされる。
【００７７】
触媒系無しで実施した測定と比較して、主汚染物質に対する転化率はこれらの運転条件で次のとおりである：
・  ＣＯ＝９１％
・  ＨＣ＝８２％
前記手順にしたがって切り取られ、開口断面積が７ｍｍ2、密度がおよそ１．４チャンネル／ｃｍ2（１０ｃｐｓｉ）の追加のチャンネルネットワークで第１のチャンネルネットワークに実質的垂直に突き通された２つの触媒で最初の比較テストが行われた。次いで、第１のネットワークのチャンネルを通るガスの通過を保ちながらこれらを排ガスラインに直列に設置した。
【００７８】
これらの条件の下で、成績は次のとおりである：
・  ＣＯ＝９３％
・  ＨＣ＝８５％
別のテストでは、上記テストの条件及び構成は繰返されたが、触媒システムの充填物が変更された。すなわち、今回の場合は、ガスはより大きな断面を有する追加ネットワークのチャンネルを通って通過し、もはや工業的担体の第１のネットワークを通過しない。
【００７９】
ガスが循環する追加ネットワークのチャンネルの開口空隙率の減少によってもたらされた排ガスラインの高い圧力降下で同じエンジンスピードの１７５０ｒｐｍ及び６０Ｎｍのトルクを保つと、排ガスの出口温度が先のテストの温度より実質的に高く、すなわち２５０℃になる。
【００８０】
これらの条件下で転化率は次のとおりである：
・  ＣＯ＝９８％
・  ＨＣ＝９０％
前回テストを繰返したが、エンジン負荷は温度が２４０℃で安定するように調節され、それにより次の転化率が得られた：
・  ＣＯ＝９７％
・  ＨＣ＝８８％
これらのテストで、ガス汚染物（ＣＯ及びＨＣ）の酸化に関する触媒の成績もまた追加のチャンネルネットワークの創製によって向上した。
【００８１】
別の一連のテストが、通常ＤｅＮＯxと呼ばれる特殊なタイプのディーゼルエンジン脱汚染触媒で行われた。
【００８２】
この触媒は、エンジンが稀釈燃焼状態で運転されるとき酸化窒素（ＮＯx）を捕捉する特別の特徴を有し、このようにして吸着された酸化窒素は次いで間欠的な燃料噴射の際に分子状窒素に還元される。
【００８３】
好ましくは、使用される触媒相は貴金属からなり、貴金属用担体及び酸化窒素用吸着材としての両方の仂きをするバリウムでドープしたアルミナ上に堆積される（およそ１５重量％）。
【００８４】
市販のディーゼル酸化触媒について上述したのと同じ寸法の蜂の巣構造を有し、その上に吸着性の触媒相がセラミック担体１Ｌ当りｗａｓｈ−ｃｏａｔが１５０ｇの割合で堆積された２つのセラミックモノリスを使用して最初のテストが行われた。
【００８５】
触媒系中を通過する排ガスの温度が３００℃でその空間速度（ＧＨＳＶ）が５００００／時となるように運転条件が調節されたディーゼルエンジンの排ガスライン上に、直列に配置された２つのモノリスからなる組立物が設置される。
【００８６】
これらのテスト条件下で、吸着剤に吸着される酸化窒素の量は吸着性の触媒出口に酸化窒素の放出が現われるまでは担体上に吸着可能な理論量の９％に相当することが観測された。
【００８７】
本発明にしたがうモノリス状物体、すなわち追加チャンネルネットワークを有するモノリス状物体を使用して同じテストが繰返された。
【００８８】
この追加チャンネルネットワークは第１のネットワークに対して実質上垂直であり、７ｍｍ2の開口断面積を有する、１ｃｍ2当り約１．５本のチャンネルを含む。
【００８９】
得られた結果は、吸着剤に吸着された酸化窒素の量が、触媒の出口に酸化窒素の放出が現われるまでは担体に吸着可能な理論量の１５％に相当すると云うものである。
【００９０】
捕捉された酸化窒素の量はしたがって、本発明方法によって６０％を超えて増加する。
【００９１】
最後のテストシリーズは、燃料／空気比が化学量論値（１）に調節されているガソリンエンジンを備えた車の排ガスラインに設けられた三方向型の触媒で行われた。
【００９２】
この車はシャシー動力計上に設置されて標準ヨーロッパ汚染試験（ＮＭＶＥＧと呼ばれる）がそれに適用される。この試験は都市内運転条件に相当する。
【００９３】
この試験の間、選択されたパラメータは、触媒の点火（活性化）に要する時間、すなわちエンジンスタートアップ（汚染物転化率がゼロの触媒温度で）と触媒活性スタート（５０％を超える汚染物が転化されるｌｉｇｈｔ−ｏｆｆ温度ＴＬＯで）との間の時間であった。
【００９４】
先の例と同じように、６６チャンネル／ｃｍ2の第１のチャンネルネットワークを有する従来法のセラミック担体上、又は第１のネットワークに実質上垂直に配置され、７ｍｍ2開口断面積を有するおよそ１．４チャンネル／ｃｍ2の追加チャンネルネットワークを含む本発明の担体上に同じ量の触媒相が堆積される。
【００９５】
この両担体が同じ条件で試験され、これによりｌｉｇｈｔ−ｏｆｆ温度に達するのに要する時間が、従来法による担体に対しては１６５秒、本発明による担体に対しては１１５秒であることが認められた。
【００９６】
したがって、次の特徴：
・  各ネットワークで異なるチャンネルサイズ、
・  交差するチャンネルネットワーク、
を有する２つ以上のチャンネルネットワークがモノリス型担体上に存在すると、本発明の担体を通過する流体流の流体力学を変えることによってシステムの反応成績（上記例の触媒成績）の向上をもたらす。
【００９７】
本発明は、排ガスなどの内燃機関の燃焼から生ずる流体に対する触媒反応に関する上述の実施例に限定されずにすべての変形を含む。
【００９８】
本発明は特に、石油加工処理分野に一般的に使用されるように、ガス相又は液相の流体の触媒作用をする接触反応用の触媒に使用できる。
【図面の簡単な説明】
【００９９】
【図１】従来技術による触媒担体の一例の斜視図である。
【図２】図１のＡＡ面に沿った部分横断面の図である。
【図３】本発明にしたがう一例の触媒担体の部分横断面の図である。
【図４】本発明にしたがう別配置の一例の触媒担体の部分横断面の図である。
【符号の説明】
【０１００】
１    モノリス状物体
２    チャンネル
３    追加チャンネル
【国際公開パンフレット】
2004533314.tif 000004
2004533314.tif 000005
2004533314.tif 000006
2004533314.tif 000007
2004533314.tif 000008
2004533314.tif 000009
2004533314.tif 000010
2004533314.tif 000011
2004533314.tif 000012
2004533314.tif 000013
2004533314.tif 000014
2004533314.tif 000015
2004533314.tif 000016
2004533314.tif 000017
2004533314.tif 000018
2004533314.tif 000019
2004533314.tif 000020
2004533314.tif 000021
2004533314.tif 000022
2004533314.tif 000023
2004533314.tif 000024
2004533314.tif 000025
2004533314.tif 000026
2004533314.tif 000027
2004533314.tif 000028
2004533314.tif 000029
2004533314.tif 000030
【国際調査報告】
2004533314.tif 000031
2004533314.tif 000032
2004533314.tif 000033
2004533314.tif 000034
2004533314.tif 000035
2004533314.tif 000036